СПОСОБ ИЗВЛЕЧЕНИЯ ТОНКОДИСПЕРСНОГО ЗОЛОТА И КОМПЛЕКС ДЛЯ ЕГО РЕАЛИЗАЦИИ

1. Способ извлечения тонкодисперсного золота и комплекс для его реализации, включающие классификацию исходного материал по крупности и плотности, осаждение взвешенных частиц и их аккумуляцию на лотках, отличающийся тем, что исходный материал гидравлически разделяют по крупности по классам -2 и +2 мм, при этом материал +2 мм отправляют на переработку и извлечение золота традиционными способами, а материал крупностью -2 мм подвергают повторно классификации на классы -0,2 мм и +0,2 мм, при этом каждый поток пульпы классифицируют по плотности на комплексе извлечения тонкодисперсного золота, который обеспечивает осаждение золотых частиц в поддоны и вынос породных частиц потоком воды, имеющим скорость в диапазоне 0,5-1,0 м/с.
2. Комплекс, реализующий способ извлечения тонкодисперсного золота, включающий канал для потока пульпы с исходным материалом и аппарат для классификации исходного материала по плотности, отличающийся тем, что канал последовательно разделен на три рукава прямоугольной формы с различными гидравлическими уклонами для обеспечения скоростей потоков в диапазоне 0,5-1 м/с, сначала поток пульпы разделяется самоочищающимся ситом с шириной щели 2 мм по рукавам для потока пульпы с размерами частиц +2 мм, которая отправляется на извлечение золота традиционным способом и потока пульпы с размерами частиц -2 мм, в котором поток пульпы самоочищающимся ситом с размером щели 0,2 мм делится в рукава, в которых пульпа содержит частицы с размером +0,2 и -0,2 мм и установлены корыта для сбора частиц золота и аппараты для разделения взвешенных частиц по платности, которые представляют набор разнесенных по длине на величину, равную ширине стреловидных пластин с углом 60-65°, направленным по направлению потока, а пластины имеют угол наклона 70-75° и наклонены верхней кромкой навстречу потоку, при этом ширина пластин выбирается в зависимости от конечных скоростей осаждения породных и золотых частиц, а также скорости потока пульпы по формуле
, при 0,5 м/с≤U≤1,0 м/с,
где L - ширина пластины, м;
m
V - скорость потока пульпы, м/с;
2
2
g - гравитационное ускорение, м/с; 9,8 м/с;
π - константа, π=3,14;
кп
U - конечная скорость оседания породы, м/с;
кз
U - конечная скорость оседания золота, м/с.